"アラミド繊維原糸を、フェノールノボラック型エポキシ樹脂を含むレゾルシンホルマリンラテックスRFL液に浸漬して、前記RFL液の固形分を少なくとも前記原糸の内部まで付着させ、さらにこのアラミド繊維原糸を上撚りしたコードの表面にゴム被膜を設けることを特徴とするアラミド心線。前記RFL液の固形分濃度は、5~30質量である請求項1記載のアラミド心線。無撚りのアラミド繊維原糸を前記RFL液に浸漬して、前記RFL液の固形分を少なくとも前記原糸の内部まで付着させる請求項1または2記載のアラミド心線。ゴム中に心線としてアラミド心線を埋設し、ベルト側面を露出させた動力伝動用ベルトであり、前記アラミド心線がアラミド繊維フィラメント群からなる原糸を撚糸したコードであって、アラミド繊維原糸を、フェノールノボラック型エポキシ樹脂を含むRFL液に浸漬して、前記RFL液の固形分を少なくとも前記原糸の内部まで付着させ、さらにこのアラミド繊維原糸を上撚りしたコードの表面にゴム被膜を設けていることを特徴とする動力伝動用ベルト。しかし、上記の特許文献1においては、前処理剤に柔らかいゴムラテックスを使用してアラミド繊維を処理しているため、屈曲疲労性には優れるものの、ベルトを長時間走行させるとアラミド心線のアラミド繊維フィラメント間の結束性が低下して、次第にホツレが発生するおそれがあり、ホツレの改善の効果については十分に認めることができない。しかも柔軟なゴムラテックスのみの前処理剤で処理した後にRFL液で処理するため、前処理剤とそれを被覆するRFL層との接着性が十分でないという問題もある。また、上記の特許文献2においては、ポリアミド繊維を加撚処理する前にポリエポキシド化合物を含む処理剤で処理し、加撚処理後にさらにRFL液で処理するようにしているので、ホツレや接着性は改善されるものの、ポリアミド繊維に含浸させるポリエポキシド化合物によってアラミド繊維の柔軟性が低下するので、屈曲疲労性を改善する効果については十分に認めることができない。さらに、上記の特許文献3においては、無撚りリボン状のアラミド繊維フィラメントをエポキシ化合物やイソシアネート化合物で処理した後に撚りをかけ、この後にRFL等の処理をしているので、ホツレや接着性は改善されるものの、特許文献2の場合と同様に、エポキシ化合物やイソシアネート化合物で処理することによってアラミド繊維の柔軟性が損なわれるものであり、屈曲疲労性を低下させる要因になるおそれがある。本発明は上記の点に鑑みてなされたものであり、アラミド繊維のホツレを防止することができ、また耐屈曲疲労性が高く、ゴムとの接着性に優れたアラミド心線を提供することを目的とするものであり、またこのようなアラミド心線を用いてこれらの特性に優れた動力伝動用ベルトを提供することを目的とするものである。本発明に係るアラミド心線は、アラミド繊維原糸を、フェノールノボラック型エポキシ樹脂を含むレゾルシンホルマリンラテックスRFL液に浸漬して前記RFL液の固形分を少なくとも前記原糸の内部まで付着させ、さらにこのアラミド繊維原糸を上撚りしたコードの表面にゴム被膜を設けることを特徴としている。このように本発明に係るアラミド心線は、アラミド繊維原糸を、フェノールノボラック型エポキシ樹脂を含むRFL液に浸漬することで、前記RFL液の固形分が少なくともアラミド繊維原糸を構成するフィラメント群の内部フィラメント群の隙間まで付着し、このためフィラメント群の結束性を良好にしてホツレ発生を防ぐことができ、またフェノールノボラック型エポキシ樹脂が熱可塑性であるために、コード処理時の加熱温度で硬化することがなくてコードの屈曲疲労性が良好に維持される。そして、コードの表面に付着させたゴム被膜によってゴム層の接着性を改善することができる。また、前記RFL液の固形分濃度は5~30質量であり、この範囲であればRFL液がアラミド繊維原糸の内部まで浸透して、その固形分が内部及ぶ外表面に付着することになる。また、無撚りのアラミド繊維原糸を前記RFL液に浸漬して、前記RFL液の固形分を少なくとも前記原糸の内部まで付着させたアラミド心線であり、この場合には前記RFL液が少なくともアラミド繊維原糸を構成するフィラメント群の内部まで均一に浸透して付着固化し、このためフィラメント群の結束性を良好にしてホツレ性結束性を高めてホツレが発生することを防ぐことができる。本発明に係る動力伝動用ベルトは、ゴム中に心線としてアラミド心線を埋設し、ベルト側面を露出させた動力伝動用ベルトであり、前記アラミド心線がアラミド繊維フィラメント群からなる原糸を撚糸したコードであって、アラミド繊維原糸を、フェノールノボラック型エポキシ樹脂を含むRFL液に浸漬して、前記RFL液の固形分を少なくとも前記原糸の内部まで付着させ、さらにこのアラミド繊維原糸を上撚りしたコードの表面にゴム被膜を設けていることを特徴としている。上記の動力伝動用ベルトは、アラミド繊維フィラメント群の結束性が良好になってホツレ発生を防ぐことができ、またフェノールノボラック型エポキシ樹脂が熱可塑性であるためにコード処理時の温度で硬化することがなく、コードの屈曲疲労性を良好に維持し、更にはゴム層との接着力を向上させて寿命の長いベルトになる。本発明によれば、アラミド繊維原糸を熱可塑性のフェノールノボラック型エポキシ樹脂を含むRFL液に浸漬することで、RFL液の固形分を少なくともアラミド繊維原糸を構成するフィラメント群の内部まで付着させ、このためフィラメント群の結束性を良好にしてホツレ発生を防ぐことができるものであり、またフェノールノボラック型エポキシ樹脂が熱可塑性であるためにコード処理時の加熱温度で硬化することがなく、コードの屈曲疲労性を改善することができ、更にはコードの表面に設けたゴム被膜がゴム層との接着力を高めることができる。以下、本発明の実施の形態を説明する。アラミド心線の構成と作製アラミド心線は、アラミド繊維のフィラメント群を無撚りでリボン状に引き揃えたアラミド繊維フィラメントの束アラミド繊維単糸というを、フェノールノボラック型エポキシ樹脂を含むRFL液に浸漬した後に加熱乾燥し、RFL液の固形分を少なくともアラミド繊維原糸を構成するフィラメント群の内部フィラメント群の隙間まで付着させ、このアラミド繊維単糸を無撚りあるいは2~3本収束して下撚り係数0~1の範囲で下撚りし、この下撚り糸を通常2~3本程度引き揃えて、この下撚り糸の撚り方向と逆方向もしくは同一方向に上撚り係数1~4の範囲で撚糸してコードにし、しかる後、ゴム糊によりオーバーコート処理してゴム被膜を設ける。この場合、RFL液の固形分付着量をアラミド心線全質量に対して1~20質量であり、この範囲であればアラミド心線とゴムとの接着性を高く維持して、心線のホツレ性、屈曲疲労性を改善することができるものである。またアラミド心線は、アラミド繊維単糸を1~3本収束して下撚り係数0~1の範囲で下撚りした後に、フェノールノボラック型エポキシ樹脂を含むRFL液に浸漬した後に加熱乾燥し、RFL液の固形分を少なくともアラミド繊維原糸を構成するフィラメント群の内部フィラメント群の隙間まで付着させ、更にこの下撚り糸を2~3本程度引き揃えて、下撚り糸の撚り方向と逆方向もしくは同一方向に上撚り係数1~4の範囲で撚糸してコードにし、しかる後、ゴム糊をオーバーコート処理してゴム被膜を設けてもよい。前記撚り係数は、撚り係数=撚り数回/m×√トータル繊度dtex/960で定義されるものである。アラミド繊維単糸の浸漬や加熱乾燥条件は、特に限定されるものではないが、浸漬時間は1~10秒程度に設定し、加熱乾燥条件は90~130°Cで1~5分程度で、張力を付与して行なうのが好ましい。特に、100N以上の張力を掛けながら加熱乾燥することによって含浸されたRFL液の原糸に対する馴染みが良くなって、撚りムラを低減することができ、撚りムラによって生じる撚りコードの径のばらつきを、より小さくすることができるものである。前記加熱乾燥時の張力の上限は、特に限定されるものではない。ただ、150Nを超える張力を掛けても、撚りコードの径のばらつきを小さくする効果をさらに向上することはできず、また熱処理を行なう処理装置に過度の負荷がかかるおそれがあるため、150N程度が実用上の上限である。アラミド繊維本発明においてアラミド繊維芳香族ポリアミド繊維としては、パラ系アラミドとメタ系アラミドのいずれを用いることもできるが、心線に用いるアラミド繊維としてはモジュラスが高いパラ系アラミドが好ましい。例えばコポリパラフェニレン-3,4′オキシジフェニレンテレフタルアミド例えば帝人株のテクノーラ、ポリ-p-フェニレンテレフタルアミド例えば帝人株のトワロン、東レデュポン株のケブラーなどを挙げることができる。RFL液RFL液では、ラテックスとしてポリブタジエンラテックスが主に使用され、レゾルシンとホルマリンの初期縮合物とゴムラテックスとを混合して調製されるものである。ポリブタジエンラテックスを使用すれば、他のラテックスに比べてアラミド心線とゴムとの接着性を高く維持して、心線のホツレ性、屈曲疲労性を改善することができるものである。レゾルシンとホルマリンのモル比は1:0.5~3程度に設定されるのが一般的であり、アラミド心線とゴムとの接着性を高めるうえでこの範囲が好ましい。このレゾルシンとホルマリンの初期縮合物を、ゴムラテックスのゴム分100質量部に対して10~100質量部の範囲で混合し、水等の溶媒で希釈することによって、RFL液を調製することができる。RFL液の固形分濃度は6~35質量であり、より好ましくは10~30質量である。35質量を越えると、RFL液がアラミド繊維原糸を構成するフィラメント群の内部へ浸透しにくくなって均一に付着しにくくまた付着量も減り、フィラメント群の結束性が悪くなってホツレやすくなり、またRFL液の固形分の付着量が多くなって付着して固形分層が厚くあり、その層で破損が起こりやすく接着力が低下する。他方、10質量未満では、RFL液の固形分の付着量が少なくなって、ホツレやすくなる。そして前記RFL液には、フェノールノボラック型エポキシ樹脂が含まれる。このフェノールノボラック型エポキシ樹脂は、エポキシ化合物が下記の式で表される。式中、nは整数である。フェノールノボラック型エポキシ樹脂は熱可塑性であり、RFL液の加熱乾燥時の熱により硬化することがないために、コードの屈曲疲労性が損なわれることがない。また、アラミド繊維単糸をRFL液にディップする原糸ディップ処理では、アラミド繊維単糸を撚糸した後にディップする場合に比べてRFL液の固形分付着量が多くなるが、上記のエポキシ樹脂は熱可塑性であるために、アラミド心線の曲げ剛性率は小さくなって、屈曲疲労性が改善される。前記フェノールノボラック型エポキシ樹脂の市販品としては、DIC社製のエピクロンN-665、同670、同673、同680、同690、同695、同730、同740、同770、同865、同870、ダウケミカル社製のXD-7855、旭化成エポキシ社製のECN-1273、同1299、吉村油化学社製のユカレジンNE-754以上、いずれも商品名などが挙げられる。ゴム被膜ゴム被膜は、アラミド心線の表面に形成されるゴム層であって従来から使用されているものであり、後述の接着ゴム層のゴムとの接着性が優れるものであれば何でもよい。例えは、クロロプレンゴム、クロロスルフォン化ポリエチレン、アルキル化クロロスルフォン化ポリエチレン、水素化ニトリルゴム、エチレン-αオレフィンEPM、EPDMなどなどのゴム成分とイソシアネート化合物、エポキシ化合物などの樹脂成分とを、メチルエチルケトン、トルエン等の有機溶剤に溶解乃至分散したものを用いることができる。ゴム糊の濃度は特に限定されるものではないが、2~10質量程度の範囲が好ましい。そして、前記ゴム被膜となるゴム組成物には、硫黄、有機過酸化物等の架橋剤、老化防止剤、加工助剤、可塑剤、充填材、カーボンブラックやシリカ等の補強材が含まれたゴム組成物をメチルエチルケトン等の溶剤に溶かしたゴム糊である。ゴム被膜の付着量はアラミド心線の全量コード本体とRFL固形分とゴム被膜を加えた重量に対して5~15質量が好ましく、5質量未満では付着量が少なくなって接着処理したアラミド心線と接着ゴム例えば、EPDM組成物との接着力が低下し、他方15質量を超えると付着量が多くなり、厚みが大きくなってゴム被膜自身が破損しやすくなり接着力が低下するといった不具合が発生する。ゴム被膜に含まれる架橋剤加硫剤としては、たとえば、p-キノンジオキシムなどのキノンジオキシム系架橋剤、ラウリルメタアクリレートやメチルメタアクリレートなどのメタアクリレート系架橋剤、DAFジアリルフマレート、DAPジアリルフタレート、TACトリアリルシアヌレートおよびTAICトリアリルイソシアヌレートなどのアリル系架橋剤、またビスマレイミド、フェニールマレイミドまたはN,N’-m-フェニレンジマレイミドなどのマレイミド系架橋剤マレイミドまたはマレイミド誘導体を用いることができる。尚、ゴム被膜を形成する材料として、ゴムと架橋剤とを含む市販の接着剤を用いてもよい。そのような接着剤としては、例えばケムロック402ロードコーポレーション製が挙げられる。動力伝動用ベルト図1は上記のようにして作製したアラミド心線1を用いた動力伝動用ベルトの一例を示すものである。アラミド心線1は接着ゴム層6に埋設してベルト長手方向に沿って配置され、この接着ゴム層6の内周の伝動面側に隣接して圧縮ゴム層2を積層すると共に、接着ゴム層6の背面側に隣接して伸長ゴム層8を積層している。圧縮ゴム層2にはその内周面にV溝を切削することによって、ベルト長手方向に沿う複数本のリブ9が形成されている。図1において短繊維10は圧縮ゴム層2に含有され、ベルト幅方向に配列し、ベルトの耐側圧性を維持している。また、ベルト背面には、織物、不織布、編物などで形成される補強布図示せずを積層してもよい。上記のように形成される動力伝動用ベルトにあって、その両側面は切断したカット面となっており、この切断の際にアラミド心線1も長手方向に切断され、アラミド心線1の切断面が動力伝動用ベルトの側面に露出することになる。そしてアラミド心線1が動力伝動用ベルトの側面に露出していると、アラミド心線1のアラミド繊維フィラメントが解れた場合に、動力伝動用ベルトの側面から解れたアラミド繊維を起点としてアラミド心線がベルト側面より飛び出るポップアウトが生じ、ポップアウトしたアラミド心線が回転するプーリの軸に巻き付いてベルトが破断するなどのおそれがある。しかし、本発明のアラミド心線1は前述のようなRFL処理を行なうことによって、フィラメント同士の結束性を高め、フィラメントの解れを防ぐようにしているので、動力伝動用ベルトの側面においてアラミド心線1にホツレが発生することを防ぐことができる。図2は、本発明に係る動力伝動用ベルトの他の例であるローエッジVベルトを示す概略断面図である。ローエッジVベルトは、ベルト長手方向に延びる複数のアラミド心線1を埋設した接着ゴム層6と、接着ゴム層6の内周の伝動面側に隣接して圧縮ゴム層2を積層すると共に、接着ゴム層6の背面側に隣接して伸長ゴム層8を積層した横断面が台形の形状になっている。このローエッジVベルトでは、前記Vリブドベルトと比べて、圧縮ゴム層2にリブ部が形成されていない点で相違する。このローエッジVベルトは、ベルト長手方向に沿って所定の間隔をおいてコグ凸部を形成してもよく、また伸長ゴム層8の背面と圧縮ゴム層2の内面には、織物、不織布、編物などで形成される補強布を積層してもよい。前記動力伝動用ベルトでは、接着ゴム層6や圧縮ゴム層2はゴム組成物を成形して作製されるが、これらのゴム組成物のゴム成分としては、エチレン-α-オレフィンエラストマーが用いられるものである。このエチレンα-オレフィンゴムとしては、エチレンとα-オレフィンプロピレン、ブテン、ヘキセン、あるいはオクテンなどの共重合体、あるいは、エチレンと上記α-オレフィンと非共役ジエンの共重合体などを用いることができる。このジエン成分としては、エチリデンノルボルネン、ジシクロペンタジエン、1,4-ヘキサジエン、シクロオクタジエン、メチレンノルボルネンなどの炭素原子数5~15の非共役ジエンが挙げられる。具体的にはエチレン-プロピレンゴムEPM、エチレン-プロピレン-ジエンターポリマーEPDMなどが用いられるが、EPDMがより好ましい。本発明の動力伝動用ベルトは、前記Vリブドベルト、ローエッジVベルトに限定されず、歯付ベルト、平ベルトなどにも利用できる。次に、本発明を実施例によって具体的に説明する。実施例1~101670dtexフィラメント数1000本のアラミド繊維帝人株製テクノーラからなる無撚りでリボン状に引き揃えたアラミド繊維フィラメントの束アラミド繊維単糸という1本を、表1に示す組成からなるRFL液RFL1~3に浸漬して、乾燥する処理をした。また浸漬は、アラミド繊維単糸を表1に示すRFL液に3秒間通過させることによって行ない、加熱乾燥は230°C、1.5分間の条件で行なった。次に、RFL処理したアラミド繊維単糸を表6に示す下撚り係数で下撚りした。下撚り係数の範囲は0~1の範囲であり、0の場合には下撚りがない場合を示している。そして、これを2本束ね、表5に示すように上撚り係数を1~4の範囲で下撚りと同じ方向もしくは逆方向に上撚りし、アラミド繊維コードを作製した。この後、RFL処理したアラミド繊維コードをゴム糊に浸漬して、乾燥する処理をすることによって、アラミド心線を得た。ここで、ゴム糊として、表3に示すEPDM配合ゴム組成物をトルエンに溶解し、これにイソシアネートを添加した表2に示す組成の溶液濃度9を用いた。また浸漬は、アラミド繊維コードをゴム糊に3秒間通過させることによって行ない、乾燥は170°C、1.5分間の条件で行なった。この場合、RFL固形分付着量は10質量であった。比較例1~3実施例1と同じアラミド繊維単糸1本を、表1に示す組成からなるRFL液RFL4~RFL6に浸漬して、乾燥する処理をした。また浸漬は、アラミド繊維単糸を第1のRFL液に3秒間通過させることによって行ない、加熱乾燥は230°C、1.5分間の条件で行なった。次に、RFL処理したアラミド繊維単糸を表7に示す下撚り係数0.5で下撚りした。そして、これを2本束ね、表6に示す上撚り係数2.5で下撚りと同じ方向に上撚りし、アラミド繊維コードを作製した。この後、RFL処理したアラミド繊維コードをゴム糊に浸漬して、乾燥する処理をすることによって、アラミド心線を得た。ここで、ゴム糊として、実施例1と同様に表3に示すEPDM配合ゴム組成物をトルエンに溶解し、これにイソシアネートを添加した表2に示す組成の溶液濃度9を用いた。また浸漬は、アラミド繊維コードをゴム糊に3秒間通過させることによって行ない、乾燥は170°C、1.5分間の条件で行なった。この場合、RFL固形分付着量は10質量であった。上記の実施例1~10及び比較例1~3で得たアラミド心線について、ホツレ試験、剥離試験接着試験、屈曲疲労試験、そして曲げ剛性率を以下のようにして行なった。その結果を上記の表5実施例、表6比較例に示す。ホツレ試験アラミド心線のホツレ性を評価するため、次の方法でVリブドベルトを作製した。まず、表面が平滑な円筒状の成形モールドの外周に、1プライのゴム付綿帆布を巻き付け、その外側に表5のゴム組成物の未加硫の接着ゴム用シートを巻き付けた。次にこの接着ゴム層用シートの上からアラミド心線をスピニングして巻き付け、さらにこの上に表4のゴム組成の未加硫接着ゴム層用シート及び未加硫の圧縮ゴム層用シートをこの順に巻き付けた。この後、圧縮ゴム層用シートの外側に加硫用ジャケットを配置した状態で、成形モールドを加硫缶に入れて加硫した。そして加硫して得られた筒状の加硫ゴムスリーブを成形モールドから取り出し、加硫ゴムスリーブの圧縮ゴム層をグラインダーによりV溝状に研削することによって複数のリブを形成した後、加硫ゴムスリーブを輪切りするようにカッターで周方向に切断することによって、Vリブドベルト図1参照に仕上げた。上記のように作製したVリブドベルトについて、カッターで周方向に切断したベルト側面に露出するアラミド心線を手で擦り、目視でホツレの有無やその程度を調べるホツレ試験をした。そして露出したアラミド心線を強く擦ってもホツレが発生しない場合を◎、ホツレは発生するが微少である場合を○、ホツレが大きく発生する場合を△、カッターで切断した時点で既にホツレが発生している場合を×と評価し、評価が○以上の場合を良好と判定した。剥離試験表5に示す組成の未加硫のEPDM配合ゴムシート厚み4mmの一方の面に、長さ150mmのアラミド心線を25mm幅となるように複数本平行に揃えて並べ図3aにアラミド心線1を平行に揃えて並べた状態を示す、EPDM配合ゴムシートの他方の面に帆布を重ねて、プレス板で0.2MPa2kgf/cm2の圧力をかけてプレスし、さらに160°Cで30分間加熱して加硫することによって、剥離試験用の短冊試験片幅25mm、長さ150mm、厚み4mmを作製した。この試験片を用いて、JISK6256に準拠して、引張速度50mm/minで剥離試験を行ない、アラミド心線とゴムとの接着力加硫接着力を室温雰囲気下で測定した。そして接着力が500N以上であれば◎、400N以上550N未満であれば○、250N以上400N未満であれば△、250N未満であれば×と評価し、評価が○以上であれば接着性は良好と判定した。屈曲疲労試験屈曲疲労試験用の試験片を次のようにして作製した。まず表4に示す組成の未加硫のEPDM配合ゴムシート厚み0.5mmを円筒状の金型に巻き付け、この上にアラミド心線をスパイラル状に巻き付けた後、さらにこの上に同じ未加硫のEPDM配合ゴムシート厚み0.5mmを巻き付け、これにジャケットを被せて加熱することよって加硫し、加硫ゴムスリーブを作製した。そしてアラミド心線が2本埋設され、且つカットした側面にアラミド心線が露出しないように加硫ゴムスリーブを周方向にカッターでカットし、幅3mm、長さ50cm、厚み1.5mmの試験片を作製した。屈曲疲労試験は、図3bに示すように、上下に配置した一対の円柱形の回転バー直径30mm12a,12bに上記のように作製した試験片13を屈曲させて巻き掛け、試験片13の一端をフレーム14に固定すると共に試験片13の他端に2kgの荷重15をかけ、一対の回転バー12a,12bを相対距離を一定に保ったまま、上下方向に300000回往復ストローク:100mm、サイクル:100回/分させることによって、回転バー12a,12bへの試験片13の巻き付け巻き戻しを繰り返し、屈曲疲労させた。そしてオートグラフ株島津製作所製AGS-J10kNを用いて、この屈曲後の試験片を引張速度50mm/minの条件で引張り、試験片の破断時の強力を測定した。一方、屈曲前の試験片の破断時の強力を予め測定しておき、強力保持率=屈曲後の強力/屈曲前の強力×100の式から強力保持率を算出した。そして強力保持率が60以上であれば◎、40以上60未満であれば○、20以上40未満であれば△、20未満であれば×と評価し、評価が○以上であれば耐屈曲疲労性は良好と判定した。処理したアラミド心線を並べて短冊状の試料幅10mm×長さ70mmを作製し、これを温湿度23°C、65の雰囲気下で8時間放置して調節した。更に、試料をオルゼン式曲げ試験機にセットして試験片とした。そして、試験片のいったん一端を試験片つかみ具に装着し、他端を固定した。試験片つかみ具を駆動させて支点に対して試験片を曲げた。そのときの試験片の曲げ角度と、試験片に掛かる力より試験片の曲げモーメントを算出し、心線の曲げ剛性率MPaとした。表5にみられるように、実施例1~10のアラミド心線は、フェノールノボラック型エポキシ樹脂とポリブタジエンラテックスを組み合わせたRFL液を使用しているため、ホツレ性、接着性、そして屈曲疲労性に優れていることが判る。一方、表6にみられるように、比較例1はエポキシ樹脂を使用していないため、ホツレが発生している。また、比較例2、3はクレゾールノボラック型エポキシ樹脂を使用しているために、ホツレ性が改善されているが、屈曲疲労性が悪くなっている。これはレゾールノボラック型エポキシ樹脂が熱硬化性であるために、曲げ剛性が増して屈曲疲労性が悪くなっている。さらに、比較例3はラテックスとしてアクリロニトリル-ブタジエン共重合体NBRを使用しているため、EPDMゴム組成物との接着性が悪くなっている。以上の結果から、フェノールノボラック型エポキシ樹脂を使用することにより、アラミド心線とゴムとの接着性を高く維持して、心線のホツレを防止し、そして耐屈曲疲労性を改善することができるものである。"